"ポリエステル樹脂Aと、下記一般式1で表される構成単位を含むアクリル系ポリマーBと、架橋剤Cとを含有し、前記ポリエステル樹脂Aの配合量をA質量部とし、前記アクリル系ポリマーBの配合量をB質量部としたとき、質量比A/Bが、50/50~95/5の範囲であることを特徴とする剥離剤組成物。一般式1において、R1は水素原子又はメチル基を示し、R2は炭素数12~16のアルキル基を示す。前記アクリル系ポリマーBが、さらに水酸基、アミノ基、及びカルボキシル基から成る群から選択される官能基を有する構成単位を含むことを特徴とする請求項1に記載の剥離剤組成物。前記ポリエステル樹脂Aの数平均分子量が、500~10000であることを特徴とする請求項1に記載の剥離剤組成物。前記アクリル系ポリマーBの質量平均分子量が、70000~2000000であることを特徴とする請求項1に記載の剥離剤組成物。前記ポリエステル樹脂Aが、官能基として水酸基を有することを特徴とする請求項1に記載の剥離剤組成物。前記架橋剤Cが、多官能アミノ化合物、多官能イソシアネート化合物、多官能エポキシ化合物、又は多官能金属化合物であることを特徴とする請求項1に記載の剥離剤組成物。前記架橋剤Cの配合量が、前記ポリエステル樹脂Aと前記アクリル系ポリマーBの合計量100質量部に対して、1~30質量部であることを特徴とする請求項1に記載の剥離剤組成物。シリコーン化合物を実質的に含有しないことを特徴とする請求項1ないし7のいずれか1項に記載の剥離剤組成物。基材と、その基材上に設けられ、請求項1ないし8のいずれか1項に記載の剥離剤組成物の硬化物から成る剥離層とを備えることを特徴とする剥離シート。前記剥離層の厚さが、50nm~2μmであることを特徴とする請求項9に記載の剥離シート。請求項9又は10に記載の剥離シートと、その剥離シートの剥離層上に設けられたシリコーン化合物を実質的に含有しない粘着層とを有することを特徴とする粘着体。そこで、本発明は、以上の問題点に鑑みてなされたものであり、電気部品等に悪影響を与えることなく、剥離シートをロール状に巻き取って保管するときに剥離シート両面間のブロッキングを生じにくくし、さらには、剥離性や耐熱性に優れた剥離剤組成物、剥離シート及び粘着体を提供することを目的とする。本発明に係る剥離剤組成物は、ポリエステル樹脂Aと、下記一般式1で表される構成単位を含むアクリル系ポリマーBと、架橋剤Cとを含有し、ポリエステル樹脂Aの配合量をA質量部とし、アクリル系ポリマーBの配合量をB質量部としたとき、質量比A/Bが、50/50~95/5の範囲であることを特徴とする。一般式1において、R1は水素原子又はメチル基を示し、R2は炭素数12~16のアルキル基を示す。アクリル系ポリマーBは、さらに水酸基、アミノ基、及びカルボキシル基から成る群から選択される官能基を有する構成単位を含んでいたほうが良い。ポリエステル樹脂Aの数平均分子量は例えば、500~10000であるとともに、アクリル系ポリマーBの質量平均分子量は例えば、70000~2000000である。また、ポリエステル樹脂Aは、官能基として水酸基を有することが好ましい。架橋剤Cは、多官能アミノ化合物、多官能イソシアネート化合物、多官能エポキシ化合物、又は多官能金属化合物であることが好ましい。また、架橋剤Cの配合量は、ポリエステル樹脂Aとアクリル系ポリマーBの合計量100質量部に対して、1~30質量部であったほうが良い。剥離剤組成物は、シリコーン化合物を実質的に含有しないほうが良い。本発明に係る剥離シートは、基材と、その基材上に設けられ、上記した剥離剤組成物の硬化物から成る剥離層とを備えることを特徴とする。ここで、剥離層の厚さは例えば、50nm~2μmである。本発明に係る粘着体は、上記剥離シートと、その剥離シートの剥離層上に設けられた実質的にシリコーン化合物を含まない粘着層とを有することを特徴とする。本発明では、電気部品等に悪影響を与えることなく、耐ブロッキング性、剥離性、及び耐熱性に優れた剥離剤組成物、剥離シート及び粘着体を提供することができる。以下本発明について実施形態を用いてさらに詳細に説明する。本発明の一実施形態における剥離剤組成物は、ポリエステル樹脂Aと、アクリル系ポリマーBと、架橋剤Cとを含有するものである。ポリエステル樹脂Aとしては、特に限定されず、ポリエステル樹脂として知られている公知のものの中から適宜選択して用いることができる。具体的なポリエステル樹脂としては、多価アルコールと多塩基酸との縮合反応によって得られる樹脂であって、二塩基酸と二価アルコールとの縮合物若しくは不乾性油脂肪酸等で変性したものである不転化性ポリエステル樹脂、及び二塩基酸と三価以上のアルコールとの縮合物である転化性ポリエステル樹脂等が挙げられ、本発明においては、これらのうちいずれも使用することができる。ポリエステル樹脂の原料として用いられる多価アルコールとしては、例えばエチレングリコール、ジエチレングリコール、トリエチレングリコール、プロピレングリコール、トリメチレングリコール、テトラメチレングリコール、ネオペンチルグリコールなどの二価アルコール、グリセリン、トリメチロールエタン、トリメチロールプロパンなどの三価アルコール、ジグリセリン、トリグリセリン、ペンタエリスリトール、ジペンタエリスリトール、マンニット、ソルビット等の四価以上の多価アルコールが挙げられる。これらは1種を単独で用いてもよく、2種以上を組み合わせて用いてもよい。また、多塩基酸としては、例えば無水フタル酸、テレフタル酸、イソフタル酸、無水トリメット酸等の芳香族多塩基酸、コハク酸、アジピン酸、セバシン酸等の脂肪族飽和多塩基酸、マレイン酸、無水マレイン酸、フマル酸、イタコン酸、無水シトラコン酸等の脂肪族不飽和多塩基酸、シクロペンタジエン-無水マレイン酸付加物、テルペン-無水マレイン酸付加物、ロジン-無水マレイン酸付加物等のディールズアルダー反応による多塩基酸等が挙げられる。これらは1種を単独で用いてもよく、2種以上を組み合わせて用いてもよい。さらに、変性剤である不乾性油脂肪酸等としては、例えばオクチル酸、ラウリン酸、パルミチン酸、ステアリン酸、オレイン酸、リノール酸、リノレイン酸、エレオステアリン酸、リシノレイン酸、脱水リシノレイン酸、あるいはヤシ油、アマニ油、キリ油、ヒマシ油、脱水ヒマシ油、大豆油、サフラワー油、およびこれらの脂肪酸等が挙げられる。これらは1種を単独で用いてもよく、2種以上を組み合わせて用いてもよい。また、ポリエステル樹脂としても、1種を単独で用いても良く、2種以上を組み合わせて用いてもよい。ポリエステル樹脂Aは、架橋剤Cと反応するために反応性官能基を有することが好ましく、その反応性官能基は水酸基であることがより好ましい。そして、ポリエステル樹脂Aの水酸基価は、5~500mgKOH/gであることが好ましく、10~300mgKOH/gであることがより好ましい。また、ポリエステル樹脂Aの数平均分子量は、500~10000であることが好ましく、1000~5000であることがより好ましい。ポリエステル樹脂Aは、数平均分子量がこのように比較的低いことにより、剥離剤組成物が架橋剤Cで架橋されたときの網目構造が密になりやすく、アクリル系ポリマーBの後述する剥離面への偏析が起こりやすくなる。アクリル系ポリマーBは、下記一般式1で表される構成単位を含むものである。一般式1において、R1は水素原子又はメチル基を示し、R2は炭素数12~16のアルキル基を示す。アルキル基R2の炭素数が12未満になると一般的にアクリル系ポリマーBに離型性を発現させることが難しく、また16を超えると結晶性が高くなること等により剥離力が高くなり過ぎ、剥離剤の剥離性能が低下する。そのため、アクリル系ポリマーBが炭素数12~16の長鎖アルキル基を有することにより、剥離剤の剥離性能は優れたものとなる。なお、一般式1において、R2は剥離性能を良好にするために直鎖のアルキル基であることが好ましく、またR2の炭素数は12~14であったほうが良い。一般式1の構成単位を形成するための単量体としては、エステル部分が炭素数12~16の長鎖アルキル基であるメタアクリル酸エステルが挙げられ、具体的にはラウリルメタアクリレート、ミリスチルメタアクリレート、パルミチルメタアクリレート等が挙げられる。これらは1種を単独で用いても良く、2種以上を組み合わせて用いても良い。アクリル系ポリマーBにおける一般式1で表される構成単位の含有量は、80質量以上であることが好ましく、90質量以上であることがより好ましく、95質量以上であることが特に好ましい。アクリル系ポリマーBは、架橋剤Cと反応するために、反応性官能基を含有するビニルモノマーから導かれる構成単位を含有していても良い。この場合、アクリル系ポリマーBにおける反応性官能基を含有するビニルモノマーから導かれる構成単位の含有量は、0.01~20質量であることが好ましく、0.1~10質量であることがより好ましく、0.2~5質量であることが特に好ましい。また、反応性官能基としては、例えば、水酸基、アミノ基、カルボキシル基、チオール基などが挙げられる。このような反応性官能基は、1種単独で含有されても良く、2種以上が含有されていても良い。これら官能基の中では、水酸基、アミノ基、カルボキシル基が好ましい。また、アクリル系ポリマーBは、反応性官能基を含有するビニルモノマーから導かれる構成単位を含有する場合、その一次構造はランダム共重合体であっても、ブロック共重合体であってもよい。このように反応性官能基を有するビニルモノマーを用いることにより、剥離剤の粘着剤に対する剥離力を制御することができる。例えば軽剥離性が要求される用途では、反応性官能基を有するビニルモノマーの割合を少なくすることで、剥離剤を軽剥離化することができる。上記した反応性官能基を含有するビニルモノマーとしては、例えば、ヒドロキシエチルメタアクリレート、ヒドロキシプロピルメタアクリレート、ヒドロキシブチルメタアクリレート等の水酸基含有メタアクリレート;1,4-ジメタアクリロキシエチルピロメリット酸、4-メタアクリロキシエチルトリメリット酸、2-メタアクリロイルオキシ安息香酸等のカルボキシル基含有メタアクリレート;アミノエチルメタアクリレート、エチルアミノエチルメタアクリレート、アミノプロピルメタアクリレート、エチルアミノプロピルメタアクリレート等の第1級~第2級アミノ基含有メタアクリレート;2-メチルチオエチルメタクリレート等のチオール基含有メタアクリレートなどのメタアクリル酸エステルや、N-メタアクリロイル-p-アミノ安息香酸、N-メタアクリロイル-5-アミノサリチル酸、アクリル酸、メタクリル酸等のメタアクリル酸エステル以外のアクリルモノマーが挙げられる。これらは、1種単独で用いても、2種以上を組み合わせて用いても良い。また、アクリル系ポリマーBは、上記構成単位以外に、下記一般式2で表される構成単位を含有していても良い。アクリル系ポリマーBにおける一般式2で表される構成単位の含有量は、0~20質量である。一般式2において、R1は水素原子又はメチル基を示し、R3は炭素数1~11のアルキル基を示し、該アルキル基は、フッ素原子、酸素原子、または窒素原子を含んでいても良い。アクリル系ポリマーBの質量平均分子量は、70000~2000000であることが好ましく、90000~1000000であることがより好ましい。質量平均分子量をこのような範囲にすることにより、アクリル系ポリマーBの後述する剥離面への偏析を起こりやすくし、剥離剤の剥離性能を良好にすることができる。剥離剤組成物において、ポリエステル樹脂Aの配合量をA質量部とし、アクリル系ポリマーBの配合量をB質量部としたとき、質量比A/Bは、50/50~95/5の範囲である。質量比A/Bは、上記範囲よりポリエステル樹脂Aの割合を多くすると、アクリルポリマーBの剥離面における偏析が少なくなり、剥離剤の剥離性能を良好なものとすることができない。一方、上記した範囲よりアクリルポリマーBの割合を多くすると、ブロッキングが発生しやすくなる。質量比A/Bは、より良好な剥離性能や耐ブロッキング性を得るためには、60/40~90/10であることが好ましい。架橋剤Cは、多官能アミノ化合物、多官能イソシアネート化合物、多官能エポキシ化合物、又は多官能金属化合物であることが好ましい。架橋剤Cは、例えばポリエステル樹脂Aやアクリル系ポリマーBの反応性官能基等と反応することにより、剥離剤を硬化させて硬化被膜を形成するものである。上記多官能アミノ化合物としては、メチル化メラミン樹脂、ブチル化メラミン樹脂等のメラミン樹脂;メチル化尿素樹脂、ブチル化尿素樹脂等の尿素樹脂;メチル化ベンゾグアナミン樹脂、ブチル化ベンゾグアナミン樹脂等のベンゾグアナミン樹脂;エチレンジアミン、テトラメチレンジアミン、ヘキサメチレンジアミン、N,N’-ジフェニルエチレンジアミン、p-キシリレンジアミン等のジアミン類などが挙げられる。上記多官能イソシアネート化合物としては、例えば、ジフェニルメタンジイソシアネートMDI、トリレンジイソシアネートTDI、ヘキサメチレンジイソシアネートHDI、イソホロンジイソシアネートIPDI、トリメチルヘキサメチレンジイソシアネートTMDI、キシレンジイソシアネートXDI、ナフタレンジイソシアネートNDI、トリメチロールプロパンTMPアダクトTDI、TMPアダクトHDI、TMPアダクトIPDI、TMPアダクトXDIなどが挙げられる。上記多官能エポキシ化合物としては、例えば、N,N,N’,N’-テトラグリシジルメタキシレンジアミン、1,3-ビスN,N-ジグリシジルアミノメチルシクロヘキサンなどが挙げられる。上記多官能金属化合物としては、例えば、アルミニウムトリスアセチルアセトナート、アルミニウムエチルアセトアセテートジイソプロピレート等のアルミキレート化合物;チタンテトラアセチルアセトナート、チタンアセチルアセトナート、チタンオクチレングリコレート、テトライソプロポキシチタン、テトラメトキシチタン等のチタンキレート化合物;トリメトキシアルミニウムなどが挙げられる。架橋剤Cの配合量は、ポリエステル樹脂Aとアクリル系ポリマーBの合計量100質量部に対して、1~30質量部であることが好ましい。また、剥離剤組成物には、所望により塩酸、p-トルエンスルホン酸などの公知の酸性触媒が加えられていても良い。また、本実施形態における剥離剤組成物は、電気部品等に悪影響を及ぼさないように、シリコーン化合物を実質的に含有しないことが好ましい。なお、シリコーン化合物を実質的に含有しないとは、シリコーン化合物の量が、好ましくは、500μg/g以下、より好ましくは、100μg/g以下のことをいう。本発明の一実施形態における剥離シートは、基材と、その基材上に形成された上記剥離剤組成物の硬化物から成る剥離層とから構成される。剥離層は、例えば、有機溶剤等で希釈した剥離剤組成物を基材上に塗布した後、加熱乾燥等により硬化して、基材上に形成する。剥離シートの基材としては、通常用いられている基材であれば、特に制限されることなく用いることができ、例えば、ポリプロピレン、ポリエチレンテレフタレート、ポリエチレンナフタレート、ポリブチレンテレフタレート、ポリイミド、ポリエーテルイミド、ポリエーテルケトン、ポリエーテルエーテルケトン、ポリカーボネート、ポリメチルメタクリレート、トリアセチルセルロース、ポリノルボルネンなどの樹脂からなる樹脂フィルム;上質紙、無塵紙、グラシン紙、クレーコート紙、樹脂コート紙、ラミネート紙ポリエチレンラミネート紙、ポリプロピレンラミネート紙等などの紙;不織布、金属箔などが挙げられる。これらの中でも、ポリエチレンテレフタレート等のポリエステルフィルムが、耐熱性や強度、剥離層との密着性等の観点から特に好ましい。基材の厚さは、各種用途や基材などに応じて異なるが、例えば樹脂フィルムを基材として用いた場合、通常、5~300μm、好ましくは20~200μm程度であり、紙基材を用いた場合、通常、坪量として20~450g/m2、好ましくは40~220g/m2程度である。剥離層の厚さは、例えば50nm~2μmであるが、基材として樹脂フィルムを用いた場合には50~300nmであることが好ましく、基材として紙基材を用いた場合には0.3μm~2μmであることが好ましい。本発明の一実施形態における粘着体は、上記した剥離シートと、この剥離シートの剥離層の上に形成されたシリコーン化合物を実質的に含有しない粘着層とを備えるものである。なお、シリコーン化合物を実質的に含有しないとは、シリコーン化合物の量が、好ましくは、500μg/m2以下、より好ましくは、100μg/m2以下のことをいう。粘着層を構成する粘着剤としては、実質的にシリコーン化合物を含まない非シリコーン系の粘着剤ならば、特に制限なく使用でき、例えばアクリル系粘着剤等を用いることができる。粘着層は、剥離層上に粘着剤を塗布した後、加熱乾燥することにより形成するものである。また、粘着体は、粘着層の上に設けられた、粘着層を支持する支持体をさらに備えていても良い。支持体としては、特に制限はないが、上記した剥離シートの基材として例示されたものを使用できる。なお、剥離シートや粘着体は、例えば製造された後ロール状に巻き取られて保管される。以上のような構成により本実施形態では、剥離剤組成物を硬化することによって形成される剥離層は、その表面剥離面付近に、アクリル系ポリマーBに由来する成分が偏析することとなる。このような偏析は、ポリエステル樹脂Aと分子構造、極性、分子量等の異なるアクリル系ポリマーBが、剥離層が硬化される間等に表面付近に押し上げられることにより生じるものと考えられる。アクリル系ポリマーBは、上記偏析により、本実施形態のように添加量が少なくてもその離型性能を十分に発揮し、剥離層の剥離性能を良好にすることができる。そして、少ないアクリル系ポリマーBで剥離層の良好な剥離性能を維持しつつ、配合量の多いポリエステル樹脂Aにより耐ブロッキング性能を向上させ、さらには基材との密着性も高くすることができる。さらに、本実施形態では、ポリエステル樹脂Aと、アクリル系ポリマーBとによって剥離層が形成されることにより、剥離層の耐熱性も向上させることが可能になる。したがって、剥離層の上に粘着剤を直接塗布した後に加熱乾燥して、粘着層を形成することが可能になる。また、粘着体や剥離シートが、非シリコーン化合物で構成されるため、これらを電気部品用途に使用しても、電気部品等に悪影響を及ぼすことはない。なお、本明細書において、数平均分子量Mn及び質量平均分子量Mwは、ゲルパーミエーションクロマトグラフィーGPCを用いて以下の条件で測定したポリスチレン換算の値である。測定条件GPC測定装置:東ソー株製HLC-8020GPCカラム以下の順に通過:TSKguardcolumnHXL-H、TSKgelGMHXL×2、TSKgelG2000HXL東ソー株製測定溶媒:テトラヒドロフラン測定温度:40°C次に、本発明について実施例を用いてさらに詳細に説明するが、本発明は下記で述べる実施例によって限定されるものではない。[実施例1]攪拌機、窒素導入管、温度計及び冷却管を備えた1リットルのフラスコに、ラウリルアクリレートLA99質量部、2-ヒドロキシエチルアクリレートHEA1質量部、アゾビスイソブチロニトリルAIBN0.2質量部、トルエン100質量部、酢酸エチル100質量部を添加し、窒素気流下、80°Cで2時間重合反応を行うことにより、LA-HEA共重合体以下、ポリマーAというの溶液固形分30質量を得た。得られたポリマーAの質量平均分子量は110000であった。また、ポリエステル樹脂東洋紡績社製、商品名バイロン220、数平均分子量Mn:3000、水酸基価:50mgKOH/gをトルエンに溶解し、35質量濃度のポリエステル樹脂溶液を作製した。ポリエステル樹脂溶液68質量部固形分換算と、ポリマーAの溶液32質量部固形分換算と、架橋剤としてのメラミン樹脂寿化工社製、商品名TF200、固形分80質量7質量部固形分換算と、トルエン:メチルエチルケトンMEK=30:70質量比の混合溶媒2115質量部とを混合し攪拌した後、さらに触媒としてのp-トルエンスルホン酸のメタノール溶液p-トルエンスルホン酸50質量含有を2.8質量部添加、攪拌して固形分濃度2.5質量の塗工液1を得た。得られた塗工液1を、基材としての厚さ50μmのポリエチレンテレフタレートPETフィルム上に、マイヤーバーを用いて乾燥後の厚さが150nmとなるように塗布した後、150°Cで1分間乾燥させ硬化させることにより基材の上に剥離層を形成し、基材及び剥離層から成る剥離シートを得た。[実施例2]塗工液1の配合を、ポリエステル樹脂溶液81質量部固形分換算、ポリマーAの溶液19質量部固形分換算、メラミン樹脂7質量部固形分換算に変更して得た塗工液2固形分濃度2.5質量に調製を用いて剥離層を形成した点を除いて、実施例1と同様にして剥離シートを得た。[実施例3]塗工液1の配合を、ポリエステル樹脂溶液90質量部固形分換算、ポリマーAの溶液10質量部固形分換算、メラミン樹脂7質量部固形分換算に変更して得た塗工液3固形分濃度2.5質量に調製を用いて剥離層を形成した点を除いて、実施例1と同様にして剥離シートを得た。[実施例4]攪拌機、窒素導入管、温度計及び冷却管を備えた1リットルのフラスコに、LA97質量部、HEA3質量部、AIBN0.2質量部、トルエン100質量部、酢酸エチル100質量部を添加し、窒素気流下、80°Cで2時間重合反応を行うことにより、LA-HEA共重合体以下、ポリマーBというの溶液固形分30質量を得た。得られたポリマーBの質量平均分子量は110000であった。そして、塗工液1の配合においてポリマーAの溶液をポリマーBの溶液に変更して得た塗工液4を用いて、剥離層を形成した点を除いて、実施例1と同様にして剥離シートを得た。[実施例5]攪拌機、窒素導入管、温度計及び冷却管を備えた1リットルのフラスコに、LA90質量部、HEA10質量部、AIBN0.2質量部、トルエン100質量部、酢酸エチル100質量部を添加し、窒素気流下、80°Cで2時間重合反応を行うことにより、LA-HEA共重合体以下、ポリマーCというの溶液固形分30質量を得た。得られたポリマーCの質量平均分子量は111000であった。そして、塗工液の配合においてポリマーAの溶液をポリマーCの溶液に変更して得た塗工液5を用いて、剥離層を形成した点を除いて、実施例1と同様にして剥離シートを得た。[実施例6]攪拌機、窒素導入管、温度計及び冷却管を備えた1リットルのフラスコに、ミリスチルアクリレートMyA99質量部、HEA1質量部、AIBN0.2質量部、トルエン100質量部、酢酸エチル100質量部を添加し、窒素気流下、80°Cで2時間重合反応を行うことにより、MyA-HEA共重合体以下、ポリマーDというの溶液固形分30質量を得た。得られたポリマーDの質量平均分子量は140000であった。そして、塗工液1の配合においてポリマーAの溶液をポリマーDの溶液に変更して得た塗工液6を用いて、剥離層を形成した点を除いて、実施例1と同様にして剥離シートを得た。[実施例7]攪拌機、窒素導入管、温度計及び冷却管を備えた1リットルのフラスコに、LA99質量部、HEA1質量部、AIBN0.073質量部、トルエン100質量部、酢酸エチル100質量部を添加し、窒素気流下、70°Cで5時間重合反応を行うことにより、LA-HEA共重合体以下、ポリマーEというの溶液固形分30質量を得た。得られたポリマーEの質量平均分子量は400000であった。そして、塗工液1の配合においてポリマーAの溶液をポリマーEの溶液に変更して得た塗工液7を用いて、剥離層を形成した点を除いて、実施例1と同様にして剥離シートを得た。[実施例8]攪拌機、窒素導入管、温度計及び冷却管を備えた1リットルのフラスコに、LA99質量部、HEA1質量部、AIBN0.2質量部、酢酸エチル100質量部を添加し、窒素気流下、80°Cで18時間重合反応を行うことにより、LA-HEA共重合体以下、ポリマーFというの溶液固形分30質量を得た。得られたポリマーFの質量平均分子量は870000であった。そして、塗工液1の配合においてポリマーAの溶液をポリマーFの溶液に変更して得た塗工液8を用いて、剥離層を形成した点を除いて、実施例1と同様にして剥離シートを得た。[実施例9]攪拌機、窒素導入管、温度計及び冷却管を備えた1リットルのフラスコに、LA99質量部、4-ヒドロキシブチルアクリレート4HBA1質量部、AIBN0.073質量部、トルエン100質量部、酢酸エチル100質量部を添加し、窒素気流下、80°Cで2時間重合反応を行うことにより、LA-4HBA共重合体以下、ポリマーGというの溶液固形分30質量を得た。得られたポリマーGの質量平均分子量は130000であった。そして、塗工液1の配合においてポリマーAの溶液をポリマーGの溶液に変更して得た塗工液9を用いて、剥離層を形成した点を除いて、実施例1と同様にして剥離シートを得た。[実施例10]攪拌機、窒素導入管、温度計及び冷却管を備えた1リットルのフラスコに、MyA99質量部、4HBA1質量部、AIBN0.063質量部、酢酸エチル200質量部を添加し、窒素気流下、80°Cで2時間重合反応を行うことにより、MyA-4HBA共重合体以下、ポリマーHというの溶液固形分30質量を得た。得られたポリマーHの質量平均分子量は210000であった。そして、塗工液1の配合においてポリマーAの溶液をポリマーHの溶液に変更して得た塗工液10を用いて、剥離層を形成した点を除いて、実施例1と同様にして剥離シートを得た。[実施例11]攪拌機、窒素導入管、温度計及び冷却管を備えた1リットルのフラスコに、MyA99質量部、HEA1質量部、AIBN0.09質量部、トルエン100質量部、酢酸エチル100質量部を添加し、窒素気流下、80°Cで2時間重合反応を行うことにより、MyA-HEA共重合体以下、ポリマーIというの溶液固形分30質量を得た。得られたポリマーIの質量平均分子量は270000であった。そして、塗工液1の配合においてポリマーAの溶液をポリマーIの溶液に変更して得た塗工液11を用いて、剥離層を形成した点を除いて、実施例1と同様にして剥離シートを得た。[実施例12]攪拌機、窒素導入管、温度計及び冷却管を備えた1リットルのフラスコに、MyA99質量部、HEA1質量部、AIBN0.063質量部、酢酸エチル200質量部を添加し、窒素気流下、80°Cで2時間重合反応を行うことにより、MyA-HEA共重合体以下、ポリマーJというの溶液固形分30質量を得た。得られたポリマーJの質量平均分子量は480000であった。そして、塗工液1の配合においてポリマーAの溶液をポリマーJの溶液に変更して得た塗工液12を用いて、剥離層を形成した点を除いて、実施例1と同様にして剥離シートを得た。[実施例13]塗工液1の配合を、ポリエステル樹脂溶液65質量部固形分換算、ポリマーAの溶液35質量部固形分換算、メラミン樹脂16質量部固形分換算に変更して得た塗工液13固形分濃度2.5質量に調製を用いて剥離層を形成した点を除いて、実施例1と同様にして剥離シートを得た。[実施例14]塗工液1の配合を、ポリエステル樹脂溶液65質量部固形分換算、ポリマーDの溶液35質量部固形分換算、メラミン樹脂16質量部固形分換算に変更して得た塗工液14固形分濃度2.5質量に調製を用いて剥離層を形成した点を除いて、実施例1と同様にして剥離シートを得た。[比較例1]塗工液1の配合を、ポリエステル樹脂溶液46質量部固形分換算、ポリマーAの溶液54質量部固形分換算、メラミン樹脂7質量部固形分換算に変更して得た塗工液9固形分濃度2.5質量に調製を用いて剥離層を形成した点を除いて、実施例1と同様にして剥離シートを得た。[比較例2]塗工液1の配合を、ポリエステル樹脂溶液99質量部固形分換算、ポリマーAの溶液1質量部固形分換算、メラミン樹脂7質量部固形分換算に変更して得た塗工液10固形分濃度2.5質量に調製を用いて剥離層を形成した点を除いて、実施例1と同様にして剥離シートを得た。[比較例3]攪拌機、窒素導入管、温度計及び冷却管を備えた1リットルのフラスコに、ステアリルアクリレートStA99質量部、HEA1質量部、AIBN0.2質量部、トルエン100質量部を添加し、窒素気流下、80°Cで2時間重合反応を行うことにより、StA-HEA共重合体以下、ポリマーGというの溶液固形分50質量を得た。得られたポリマーGの質量平均分子量は100000であった。そして、塗工液1の配合においてポリマーAの溶液をポリマーGの溶液に変更して得た塗工液11固形分濃度2.5質量に調製を用いて、剥離層を形成した点を除いて、実施例1と同様にして剥離シートを得た。[粘着体の作製]各実施例、比較例で得た剥離シートの剥離層の上に、アクリル系粘着剤東洋インキ製造社製、商品名オリバインBPS-5127をアプリケータにより塗工した後、100°Cで120秒間加熱して乾燥させ、厚さ25μmの粘着層を形成した。次いで、その粘着層に、支持体としての平均厚さ50μmのポリエチレンテレフタレートフィルムを貼り合せて粘着体を得た。[評価方法][剥離力測定]各実施例及び比較例の剥離シートを使用した各粘着体において、剥離シートの剥離力を測定した。剥離力の測定は、JIS-Z0237に準拠し、粘着体を幅20mm、長さ200mmに裁断し、引張試験機を用いて、支持体及び粘着体から成る粘着シートを固定した状態で、剥離シートを300mm/分の速度で180°方向に引っ張ることにより、剥離力を測定した。耐ブロッキング性評価各実施例、比較例で得られた剥離シートについて、幅20mm、長さ18cmに裁断した2枚の剥離シートを、長さ方向に3cmずらし、かつ剥離層表面と基材表面とが接触するように重ねた。次に、この重ね合わせた2枚の剥離シートに、100g/cm2の荷重をかけた状態で60°Cの環境下で24時間放置した。その後、2枚の剥離シートのうちの一方の剥離シートを固定し、引張試験機により他方の剥離シートを60mm/分の速度で反対方向に引っ張り、引き剥がしに要するせん断力を測定し、以下の3段階の基準に従い評価した。A:引き剥がしに要するせん断力が、1N/m2よりも小さく、スムーズに剥離できるレベルである。B:引き剥がしに要するせん断力が、1N/m2以上5N/m2未満であり、ブロッキングがやや見られるが実用上問題ないレベルである。C:引き剥がしに要するせん断力が、5N/m2以上であり、ブロッキングが顕著に見られるレベルである。[配合表][評価結果]以上のように、本発明の実施例1~14においては、剥離シートの剥離性能を良好に維持しつつ、耐ブロッキング性を優れたものとすることができた。一方、比較例1、2では、剥離剤のアクリルポリマーの配合量を多くし又は少なくし過ぎたため、ブロッキングが生じ又は剥離不良が生じて、良好な性能を有する剥離シートを得ることができなかった。また、比較例3では、アクリル系ポリマーBが、炭素数が16を超えるアルキル基を有したため、剥離力が大きくなりすぎ、良好な剥離性能を有する剥離シートを得ることができなかった。"